(57)【特許請求の範囲】
【請求項１】
（Ａ）分子内にハロゲン原子を含まないエポキシ樹脂、（Ｂ）テトラグリシジルジアミノジフェニルメタン、（Ｃ）フェノールアラルキル樹脂、及び（Ｄ）９，１０−ジヒドロ−９−オキサ−１０−ホスファフェナントレン−１０−オキシドとトリフェニルホスフィンオキサイドを必須成分としてなる難燃性樹脂組成物を基材に含浸させてなることを特徴とするプリプレグ。
【請求項２】
請求項１記載のプリプレグを１枚以上重ね合わせ加熱加圧してなることを特徴とする銅張積層板。
【発明の詳細な説明】
【０００１】
【発明の属する技術分野】
本発明はハロゲン系難燃剤を使用しなくても優れた難燃性を有する樹脂組成物プリプレグ、及び積層板に関するものである。
【０００２】
エポキシ樹脂等に代表される熱硬化性樹脂はその優れた特性から電気及び電子機器部品等に広く使用されており、火災に対する安全性を確保するため難燃性が付与されている場合が多い。これらの樹脂の難燃化は従来臭素化エポキシ樹脂等のハロゲン含有化合物を用いることが一般的であった。これらのハロゲン含有化合物は高度な難燃性を有するが、芳香族臭素化合物は熱分解で腐食性の臭素、臭化水素を分離するだけでなく、酸素存在下で分解した場合に毒性の高いポリブロムジベンゾフラン、及びポリジブロモベンゾオキシンを形成する可能性がある。
また、臭素を含有する老朽廃材やゴミ処理は極めて困難である。このような理由から臭素含有難燃剤に代わる難燃剤としてリン化合物や窒素化合物が検討されている。
【０００３】
前述のように、リン化合物及び窒素化合物によって難燃化を実現できる。その機構は、窒素化合物がリン化合物の分解および熱縮合によるポリリン酸の生成を促進し、そのポリリン酸がエポキシ樹脂の表面に被膜を生成し、断熱効果、酸素遮断効果を生じ、その結果、燃焼を防ぐというものである。
【０００４】
エポキシ樹脂は燃焼しやすい樹脂であり、燃焼しやすい部位はグリシジル基が開環した構造部位であり、燃焼しにくい部位はベンゼン環部分である。またアルキル基は燃焼しやすい構造部位である。アミン系硬化剤は一般に硬化剤当量が小さいため、アミン化合物をエポキシの硬化剤として用いたときは樹脂中のエポキシ基開環部位が多くなり燃焼しやすくなる。このためエポキシ樹脂の硬化剤としては、アミン系硬化剤よりもノボラック化合物の方が好ましい。ノボラック化合物は燃焼しにくく、また耐熱性も高いのであるが、硬化剤として用いたときには窒素源を導入することが困難である。
【０００５】
【発明が解決しようとする課題】
本発明は、このような問題を解決すべく検討した結果なされたものである。即ち、窒素原子含有エポキシ樹脂の使用で窒素を導入し、リン原子含有化合物と併用することで窒素とリンの相互作用によりハロゲンを使用しないで難燃性を発現させ、かつノボラック硬化による優れた吸湿半田耐熱性を発現させることを目的とするもので、高度な難燃性を有する樹脂組成物、プリプレグ、及びこのプリプレグから得られた積層板又は銅張積層板を提供するものである。
【０００６】
【課題を解決するための手段】
本発明は、（Ａ）分子内にハロゲン原子を含まないエポキシ樹脂、（Ｂ）分子内にハロゲン原子を含まず、かつ窒素原子を含む２官能以上のエポキシ樹脂、（Ｃ）ノボラック樹脂からなる硬化剤、及び（Ｄ）分子内にハロゲン原子を含まないリン原子含有化合物を必須成分としてなることを特徴とする難燃性樹脂組成物であり、また、前記の難燃性樹脂組成物を基材に含浸させてなることを特徴とするプリプレグであり、さらに前記のプリプレグを１枚以上かさね合わせ加熱加圧してなることを特徴とする難燃性積層板又は銅張積層板である。
【０００７】
エポキシ樹脂は燃焼しやすい樹脂であり、燃焼しやすい部位はグリシジル基が開環した構造部位であり、燃焼しにくい部位はベンゼン環部分である。またアルキル基は燃焼しやすい構造部位である。アミン系硬化剤は一般に硬化剤当量が小さいため、アミン化合物をエポキシの硬化剤として用いたときは樹脂中のエポキシ基開環部位が多くなり燃焼しやすくなる。このためエポキシ樹脂の硬化剤としては、アミン系硬化剤よりもノボラック化合物の方が好ましい。
【０００８】
前述のように、エポキシ樹脂は燃焼しやすい樹脂であるが、窒素原子含有エポキシ樹脂を用いれば、ノボラック樹脂硬化系において窒素源を導入でき、耐燃性が向上する。本発明においては、窒素原子含有エポキシ樹脂を用いることで、ノボラック樹脂硬化系に窒素源を導入し耐熱性を向上させ、またリン成分を併用することで窒素とリンの相互作用によりノンハロゲンで難燃性を発現させることを技術骨子とするものである。
【０００９】
本発明で用いる(Ａ)成分としては、ビスフェノールＡ型エポキシ樹脂、ビスフェノールＦ型エポキシ樹脂、ビスフェノールＡノボラック型エポキシ樹脂、フェノールノボラック型エポキシ樹脂、クレゾールノボラック型エポキシ樹脂、テトラキス（グリシジルオキシフェニル）エタンなどがあげられるが、これらに限定されるものではなく、また数種類を併用しても差し支えない。
【００１０】
本発明で用いる(Ｂ)成分としては、例えば、Ｎ，Ｎ’−テトラグリシジル−ジアミノジフェニルメタン等のグリシジルアミン型エポキシ樹脂があげられるが、これらに限定されるものではなく、また数種類を併用しても差し支えない。(Ｂ)成分の配合量は、（Ａ）成分と（Ｂ）成分の合計量１００重量部に対して１０〜５０重量部が好ましい。１０重量部より少ないと良好な難燃性が得られなくなり、５０重量部より多いと吸湿半田耐熱性が低下するので、好ましくない。
【００１１】
本発明で用いる（Ｃ）成分としては、フェノールノボラック樹脂、クレゾールノボラック樹脂、フェノールアラルキル樹脂、ナフタレンアラルキル樹脂などが例示されるが、樹脂中のエポキシ基開環部位を少なくし、難燃性を向上させることを考えると、水酸基当量が大きいものが好ましく、フェノールアラルキル樹脂、ナフタレンアラルキル樹脂が好ましい。（Ｃ）成分の配合量は（Ａ）成分と（Ｂ）成分の合計量１００重量部に対し３０〜１５０重量部が好ましい。３０重量部未満もしくは１５０重量部を越えると耐熱性が低下するようになる。
【００１２】
本発明で用いる（Ｄ）成分としては、トリメチルホスフェート、トリエチルホスフェート、トリブチルホスフェート、トリ−２−エチルヘキシルホスフェート、トリブトキシエチルホスフェート、トリフェニルホスフェート、トリクレジルホスフェート、トリキシレニルホスフェート、クレジルジフェニルホスフェート、キシレニルジフェニルホスフェート、２−エチルヘキシルジフェニルホスフェート、トリス（２、６ジメチルフェニル）ホスフェート、レゾルシンジフェニルホスフェート等のリン酸エステル、ジアルキルヒドロキシメチルホスホネート等の縮合リン酸エステル、トリフェニルホスフィンオキサイド等のホスフィンオキサイド等が例示されるが、特にこれらに限定されるものではなく、また数種類を併用しても差し支えない。
エポキシ樹脂の優れた特性を損なわないためには、エポキシ樹脂と反応するものが望ましく、特に、９，１０−ジヒドロ−９−オキサ−１０−ホスファフェナントレン−１０−オキシドが望ましい。（Ｄ）成分の配合量は、難燃性試験（ＵＬ−９４）においてＶ−０を達成するためには、リン含有量として組成物全体の１．５重量％以上が好ましい。これ未満ではＶ−０を達成できないことがある。
また（Ｄ）成分配合量の上限は２．０重量％あれば十分である。
【００１３】
本発明の難燃性樹脂組成物は、上述した分子内にハロゲン原子を含まないエポキシ樹脂、ハロゲン原子を含まず、かつ窒素原子を含む２官能以上のエポキシ樹脂で、硬化剤としてノボラック樹脂、難燃剤として分子内にハロゲン原子を含まないリン原子含有化合物を必須成分とするが、本発明の目的に反しない範囲において、その他の硬化剤、硬化促進剤、カップリング剤、その他の成分を添加することは差し支えない。硬化剤としてフェノールアラルキル樹脂もしくはナフタレンアラルキル樹脂など水酸基当量の大きいノボラック樹脂を併用すると、難燃性及び半田耐熱性が向上する。
【００１４】
本発明の難燃性樹脂組成物は種々の形態で利用されるが、基材に含浸する際には通常溶剤が使用される。用いられる溶剤はこの組成物に対して良好な溶解性を示すことが望ましいが、悪影響を及ぼさない範囲で貧溶媒を使用しても構わない。
【００１５】
本発明の難燃性樹脂組成物を溶剤に溶解して得られるワニスはガラス織布、ガラス不織布紙、あるいはガラス以外を成分とする布等の基材に塗布含浸させ、８０〜２００℃で乾燥させることによりプリント配線板用積層板に好適なプリプレグを得ることが出来る。プリプレグは加熱加圧して積層板を製造することに用いられるが、本発明の難燃性樹脂組成物はハロゲン化合物を添加することなく高度な難燃性を有する熱硬化性樹脂組成物であり、積層板等に好適に使用されるものである。
【００１６】
【実施例】
（実施例１）
クレゾールノボラック型エポキシ樹脂（大日本インキ化学工業社製エピクロンＮ−６９０）を１００重量部、グリシジルアミン型エポキシ樹脂（大日本インキ化学工業社製エピクロン４３０）を１９重量部、フェノールアラルキル樹脂（三井化学社製ミレックスＸＬＣ−ＬＬ）を８１重量部、ビスフェノールＳ型エポキシ樹脂（日華化学社製ＢＰＳ−Ｎ）７．５重量部、９，１０−ジヒドロ−９−オキサ−１０−ホスファフェナントレン−１０−オキシド２４重量部、及びトリフェニルホスフィンオキサイド１１重量部をメチルセルソルブに溶解し、不揮発分濃度６０％となるようにワニスを調整した。このとき溶剤を除く組成物全体中に対し、リン成分が１．９３％、窒素成分が０．５２％となった。
【００１７】
このワニスを用いて、ガラスクロス（厚さ０．１８ｍｍ、日東紡績（株）製）１００部にワニス固形分で８０部含浸させて、１５０℃の乾燥機炉で５分乾燥させ、樹脂含有量４４．４％のプリプレグを作製した。
上記プリプレグを６枚を重ね、上下に厚さ３５μｍの電解銅箔を重ねて、圧力４０ｋｇｆ／ｃｍ2 、温度１９０℃で１２０分加熱加圧成形を行い、厚さ１．２ｍｍの両面銅張積層板を得た。
【００１８】
（実施例２、及び比較例１〜２）
表１及び表２に示した配合処方で、これ以外は全て実施例１と同様の方法で両面銅張積層板を作製した。
【００１９】
得られた積層板について、以下の特性を評価した。
難燃性は、ＵＬ−９４規格に従い垂直法により評価した。半田耐熱性、ピール強度についてはＪＩＳ Ｃ ６４８１に準じて測定した。半田耐熱性は煮沸２時間の吸湿処理を行った後、２６０℃の半田槽に１２０秒浸漬した後の外観の異常の有無を調べた。
配合処方及び評価結果を表１及び表２に示す。実施例により得られた積層板はいずれも耐燃性及び吸湿半田耐熱性に優れている。
【００２０】
【表１】
0004568936.tif 000002
【００２１】
【表２】
0004568936.tif 000003
【００２２】
表の注
（１）大日本インキ化学工業社製  エピクロンＮ−６９０、エポキシ当量２１０
（２）大日本インキ化学工業社製  エピクロン４３０、エポキシ当量１２０
（３）三井化学社製  ミレックスＸＬＣ−ＬＬ、水酸基当量１７５
（４）日華化学社製  ＢＰＳ−Ｎ、エポキシ当量１２５
（５）９，１０−ジヒドロ−９−オキサ−１０−ホスファフェナントレン−１０−オキシド
（６）トリフェニルホスフィンオキサイド
【００２３】
【発明の効果】
本発明の難燃性樹脂組成物はハロゲン化合物を添加することなく高度な難燃性を有し、今後要求されるノンハロゲン材料として新規な熱硬化性樹脂組成物を提供するものである。